(57)【要約】  本発明は、エチレンおよびアルファ−オレフィンのポリマー化ユニットを含むエチレンおよびアルファ−オレフィンのマルチブロックコポリマー、同一でも異なっていてもよく、少なくとも１つの弾力性ブロックで隔離された少なくとも２つの芳香族ブロックを有するブロックコポリマーを含むエラストマー、および架橋性ポリマーを含む、架橋弾力性組成物、そのような組成物を含む製品ならびにその製品の密閉シールとしての使用に関する。【特許請求の範囲】
【請求項１】
− エチレンおよびアルファ−オレフィンのポリマー化ユニットを含むエチレンおよびアルファ−オレフィンのマルチブロックコポリマー、
− 同一でも異なっていてもよく、少なくとも１つの弾力性ブロックで隔離された少なくとも２つの芳香族ブロックを有するブロックコポリマーを含むエラストマー、および
− 架橋性ポリマー
を含む、架橋弾力性組成物。
【請求項２】
架橋性ポリマーが、ポリブタジエン、例えば、シンジオタクティック1,2−ポリ−ブタジエン、またはスチレン−ブタジエン−スチレン (SEBS)トリブロックコポリマーである、請求項１の組成物。
【請求項３】
ブロックコポリマーが、スチレン−エチレン/ブチレン−スチレン (SEBS)トリブロックコポリマーまたはスチレン−ブタジエン−スチレン (SBS)トリブロックコポリマーである、請求項１または２の組成物。
【請求項４】
エチレンおよびアルファ−オレフィンのマルチブロックコポリマーが、0.1から0.3の平均ブロックインデックスおよび、1.3を超える分子量分布インデックス、Mw/Mnを有する、請求項１〜３いずれかの組成物。
【請求項５】
エチレンおよびアルファ−オレフィンのマルチブロックコポリマーが、0.91 g/cm3未満の密度を有する、請求項１〜４いずれかの組成物。
【請求項６】
アルファ−オレフィンが、プロピレン、1−ブテン、1−ヘキセン、1−オクテン、4−メチル−1−ペンテン、ノルボルネン、1−デセン、1,5−ヘキサジエン、またはそれらの化合物の組合せを示す、請求項１〜５いずれかの組成物。
【請求項７】
エチレンおよびアルファ−オレフィンのマルチブロックコポリマーは、摂氏で、少なくとも１つの融点 Tm、および１センチメータの３乗あたりグラムで、密度 dを有し、それらの数値は、以下の関係式：
Tm > -2002.9 + 4538.5(d)-2422.2(d)2,
好ましくは：           Tm > -6288.1 + 13141(d)-6720.3(d)2,
およびより好ましくは： Tm >  858.91 - 1825.3(d)+1112.8(d)2
を満足する、請求項１〜６のいずれか１記載の組成物。
【請求項８】
１以上の物理的または化学的膨張剤、特に、アゾジカルボナミド、スルホヒドラジドもしくは尿素族 (urea family)の膨張剤または加圧ガスもしくは揮発性液体を含有するマイクロセルラー (microcellular)膨張剤を含む、請求項１〜７のいずれか１記載の組成物。
【請求項９】
請求項１〜８のいずれか１記載の組成物を含む、製品、特に、射出成型または押出製品。
【請求項１０】
請求項８に記載の組成物を含み、製品が膨張している、請求項９の製品。
【請求項１１】
請求項９または１０の製品の密閉シールとしての使用。
【発明の詳細な説明】
【技術分野】
【０００１】
本発明は、弾力性組成物、特に、熱可塑性エラストマーを基礎とする組成物に関する。そのような組成物は、建築業におけるシール材分野、自動車用途、高圧縮強度を要求する大量生産品の製造に用いられる。
【背景技術】
【０００２】
自動車用途または建築業における用途を意図したシール材は、安定した寸法を有し、低圧縮ひずみ (DRC)を与え、100℃までの範囲の幅広い温度範囲で規定されるシール特徴を有していなければならない。さらに、そのようなシール材は、防音、防風および防水できなければならず、同時に、長時間の紫外線(UV)照射に耐えなければならない。同時に、組成物は、この分野の用途で要求される柔軟性および弾力性を維持しなければならない。
【０００３】
歴史的に、シール材は、ポリ塩化ビニル (PVC)を基礎とする混合物から製造されていた。しかしながら、そのような組成物はハロゲン化分子を含有し、燃焼の際にそれを放出し、これらのハロゲン化組成物と置換できる他の組成物の調査が必要となった。さらに、これらの組成物の物理特性を向上させて、用途の拡大を図る必要もあった。
【０００４】
提案された代替物は、主に：ラバー、特に、エチレンプロピレンジエンモノマー (EPDM)、熱可塑性エラストマー加硫物 (TPE−V)およびスチレン熱可塑性エラストマー (TPE−S)を基礎とするものである。しかしながら、これらの代替物は、現在の用途分野において、特に、低着色性、粗末な表面外観、臭気問題などの欠点を少なからず有する。
【先行技術文献】
【特許文献】
【０００５】
【特許文献１】国際公開第2006/101966号
【特許文献２】国際公開第2006/101930号
【発明の概要】
【発明が解決しようとする課題】
【０００６】
本発明はこれらの欠点を補うことを目的とする。
【０００７】
本発明の目的は、第１の局面によれば、好ましくはハロゲン化化合物がなく、低圧縮ひずみ、艶消しまたはサテン外観および紫外線暴露に対する安定性の間の向上した妥協点を得ることができる、経済的な組成物を提案することにある。
【課題を解決するための手段】
【０００８】
この組成物は、
−例えば、5から50重量%、好ましくは9から25重量%の、エチレンおよびアルファ−オレフィンのポリマー化ユニットを含む、エチレンおよびアルファ−オレフィンのマルチブロックコポリマー、
− 例えば、3から50重量%の、同一でも異なっていてもよく、少なくとも１つの弾力性ブロックで隔離された少なくとも２つの芳香族ブロックを含むエラストマーを有するブロックコポリマー、および
− 架橋性ポリマー、例えば、3から50重量%、好ましくは4から30重量%の、例えば、ジエンエラストマー、
を含む。
【０００９】
用語「弾力性ブロック」は、ガラス転移転点 Tgが周囲温度を下回り、好ましくは、0℃を下回るブロックを意味することを意図する。ガラス転移転点は、例えば、示差走査熱量測定により標準 ISO 11357−2にしたがって、測定される。
【００１０】
エチレンおよびアルファ−オレフィンのマルチブロックコポリマーは、特に、国際公開第2006/101966号および第2006/101930号に規定される。そのコポリマーは、特に、紫外線照射に対して耐性があり、低圧縮ひずみ (DRC)を有する。それは、特に、製品の特定の特性を低減する黒色顔料その他の添加物を添加することなく、紫外線照射による組成物のエージングを制限することを可能とする。
【００１１】
用語「架橋性ポリマー」は、例えば、重合、重縮合または重付加の間に生じる化学反応によって、巨大分子がお互いに結合し得るポリマーを意味することを意図する。架橋性ポリマーは、特に、架橋点を組成物に導入することによって、組成物につや消しまたはサテン外観を付与することが可能であり、圧縮ひずみを低減することが可能である。それは、部分不飽和エラストマーを所望により含む組成物の紫外線照射への長期の暴露に対し、非−架橋組成物と比較して、耐性をよりよくすることも可能である。架橋性ポリマーは、少なくとも１つの弾力性ブロックで隔離された少なくとも２つの芳香族ブロックを有するブロックコポリマーと同一でも異なっていてもよい。
【００１２】
最終的に、同一でも異なっていてもよく、少なくとも１つの弾力性ブロックで隔離された少なくとも２つの芳香族ブロックを有するブロックコポリマーは、その組成物内部に芳香族ブロックの結節の形成を許容し、その一方で、弾力性ブロックは、エチレンおよびアルファ−オレフィンの架橋性ポリマーおよび／またはマルチブロックコポリマーと関連する。周囲温度にて、結節は、周囲温度を超えるガラス転移転点を有し、そして、ガラス状態にあり、それゆえ、架橋節に連結されて、架橋性ポリマーによって付与される化学的架橋に加えて、物理的擬架橋を作る。物理的架橋および化学的架橋は、例えば、SBSを用いた場合、同一のポリマーのためである。低圧縮ひずみを有するが、また、紫外線照射に対してよりよい耐性も有しつつ、同時に、制御された化学的架橋のおかげで、特に、押出可能性を維持する組成物が、ついで、非−架橋組成物と比較して得られる。ブロックコポリマーがSEBSの場合、組成物は、3から50重量%、好ましくは4から30重量%、なお一層好ましくは10から20重量%のSEBSを含み得る。ブロックコポリマーがSBSの場合、組成物は、3から50重量%、好ましくは4から30重量%のSBSを含み得る。
【００１３】
優先的に、架橋性ポリマーはポリブタジエンまたはスチレン−ブタジエン−スチレン (SBS)トリブロックコポリマーである。架橋性ポリマーがSBSの場合、組成物は、3から50重量%、好ましくは4から30重量%のSBSを含み得る。架橋性ポリマーがポリブタジエンの場合、組成物は、3から50重量%、好ましくは4から30重量%、なお一層優先的には4%から6重量%のポリブタジエンを含み得る。
【００１４】
ひとつの具体例によれば、架橋性ポリマーはシンジオタクティック1,2−ポリブタジエンである。
【００１５】
スチレン−ブタジエン−スチレン (SBS)トリブロックコポリマーは、その両末端がスチレンブロックであり、その中央弾力性ブロックがブタジエンコポリマーのトリブロックコポリマーである。SBSは、より明確なつや消し様相とすることが可能であり、ポリブタジエン、特に、SBSとの混合物中、シンジオタクティック1,2−ポリ−ブタジエンは、より低い圧縮ひずみ、紫外線照射に対するよりよい耐性およびつや消しまたはサテン外観を与えることが可能である。
【００１６】
同一でも異なっていてもよく、少なくとも１つの弾力性ブロックで隔離された少なくとも２つの芳香族ブロックを有するブロックコポリマーの弾力性ブロックは、優先的に、少なくともエチレンユニットおよびブチレンまたはプロピレンユニットを含む。当該組成物中の他のポリマーとの適合性を呈するように弾力性ブロックを選択する。しかしながら、そのコポリマーの弾力性ブロックは、これらの２つの例示に限定されない。弾力性ブロックは、かくして、C2−C8オレフィンホモ−ポリマーまたはコポリマーから、あるいは、エチレン/−ブチレン/スチレンまたはエチレン/プロピレン/スチレンブロックから選択することができる。
【００１７】
同一でも異なっていてもよく、少なくとも１つの弾力性ブロックで隔離された少なくとも２つの芳香族ブロックを有するブロックコポリマーの芳香族ブロックは、優先的に、少なくとも１つのスチレンユニットを含む。芳香族ブロックは、第１に、弾力性ブロックとあまり適合しないように、第２に、周囲温度を超えるガラス転移点を有するように選択する。すると、芳香族ブロックは組成物中に結節を形成する。これらの結節は、周囲温度にて、ガラス状態にあり、最終製品に弾力性および耐性の機械的特性を付与する物理的擬架橋を作る。
【００１８】
有利には、同一でも異なっていてもよく、少なくとも１つの弾力性ブロックで隔離された少なくとも２つの芳香族ブロックを有するブロックコポリマーのスチレンユニットのモル質量は、ブロックコポリマーの総モル質量の10から50%、好ましくは10%から30%を示す。スチレンユニットの割合は、芳香族ブロックがあまり弾力性ブロックに適合しないように選択される。芳香族ブロックは非芳香族ユニットも含む。しかしながら、芳香族ブロックは、有利には、少なくとも80モル%の芳香族ユニットを含む。芳香族ブロックは、例えば、少なくとも１つの、好ましくは少なくとも50モル%のスチレンユニット、または、さもなければα−メチルスチレンもしくはビニル−ナフタレンユニットを含むことができる。
【００１９】
優先的に、同一でも異なっていてもよく、少なくとも１つの弾力性ブロックで隔離された少なくとも２つの芳香族ブロックを有するブロックコポリマーは、スチレン−エチレン/ブチレン−スチレン (SEBS)トリブロックコポリマーまたはスチレン−ブタジエン−スチレン (SBS)トリブロックコポリマーである。
【００２０】
SBSは、低圧縮ひずみを有し、また、組成物に一定の油分をもたらし、それによって、組成物の総コストを低減することを可能とするコポリマーである。SEBSは、その両末端がスチレンブロックであり、その中央弾力性ブロックがエチレン/ブチレンランダムコポリマーのトリブロックコポリマーである。SEBSは、紫外線照射に対するより高い耐性のため、より特別に選択される。
【００２１】
エチレンおよびアルファ−オレフィンのマルチブロックコポリマーは、0.1から0.3の平均ブロックインデックスおよび1.3より高い、好ましくは1.7から3.5の分子量分布インデックス（または、多分散インデックス)、Mw/Mnを有する。平均ブロックインデックスおよびこのインデックスを決定する方法は、特に、国際公開第WO 2006/101966号に規定されている。
【００２２】
エチレンおよびアルファ−オレフィンのマルチブロックコポリマーは、0.91 g/cm3未満、例えば、0.89から0.91 g/cm3の密度を有する。マルチブロックコポリマーは0.1から0.3 g/10分、さらには1.2から2 g/10分のメルトフローインデックスも有し得る。
【００２３】
アルファ−オレフィンは、プロピレン、1−ブテン、1−ヘキセン、1−オクテン、4−メチル−1−ペンテン、ノルボルネン、1−デセン、1,5−ヘキサジエン、またはそれらの化合物の組合せから選択される。
【００２４】
エチレンおよびアルファ−オレフィンのマルチブロックコポリマーは、摂氏で、少なくとも１つの融点 Tm、および１センチメータの３乗あたりグラムで、密度 dを有し、それらの数値は、以下の関係式：
Tm > −2002.9 + 4538.5(d)−2422.2(d)2,
好ましくは：           Tm > −6288.1 + 13141(d)−6720.3(d)2,
およびより好ましくは： Tm >  858.91 - 1825.3(d)+1112.8(d)2
を満足する。
【００２５】
このマルチブロックコポリマーは、少なくとも98重量%のエチレンを含む１以上の硬セグメントおよび、95重量%未満、好ましくは50重量%未満のエチレンを含む１以上の軟セグメントを含むことができる。優先的に、硬セグメントは、5から85重量%の量で存在する。このブロックコポリマー中のエチレン含量は50モル%を超えることができる。
【００２６】
この組成物は、炭酸カルシウム、クレイ、シリカ、タルク、カーボンブラック、二酸化チタン、可塑剤および熱可塑性ラバーのオイル、処理剤、抗酸化剤、抗紫外線剤、ワックスその他の安定化剤、顔料、滑剤、潤滑剤、帯電防止剤、耐擦過剤、物理的または化学的膨張剤およびその他の調合補助剤のような：補強性または不活性なフィラーを含むこともできる。この組成物に、アゾジカルボナミド、スルホヒドラジド、重炭酸塩もしくは尿素族 (urea family)の膨張剤または加圧ガスもしくは揮発性液体を含有するマイクロセルラー (microcellular)膨張剤を添加することも可能である。
【００２７】
第１の局面による組成物は、かくして、広い温度範囲にわたって柔軟性および弾力性を有し、艶消しまたはサテン外観および良好な着色性を有するが、臭気に関していかなる問題も呈さない。さらに、この組成物がポリブタジエンを含むならば、紫外線照射に対して向上した耐性を示す。これらの特性は、かくして、第１の局面による組成物を様々な用途に特に適したものにする。
【００２８】
第２の局面によれば、第１の局面による組成物を含む製品が提案される。製品は、特に、第１の局面による組成物の押出または射出成型によって製造できる。
【００２９】
製品は、自動車用途または、例えば、取手、台所用器具、スポーツ用品などのオーバーモールディング (overmolding)用途のための射出成型または押出製品であってよい。
【００３０】
製品は、前記したような物理的または化学的膨張剤を含む組成物を含み、膨張製品であり得る。
【００３１】
本発明の第３の局面によれば、第２の局面による製品を密閉シールとして使用することが提案される。
【００３２】
その密閉シールは、建築用、自動車用または産業用途（冷蔵庫、洗濯機のような家電）のために用い得る。
【発明を実施するための形態】
【００３３】
今検討されるのは、製品、特に、密閉シールの好ましい具体例として、
− 21.8重量%の、エチレンおよびアルファ−オレフィンのマルチブロックコポリマー（DowからのInfuse D9000）、
− 5.9重量%のポリプロピレンホモポリマー、
− 2.9重量%の中密度ポリエチレン、
− 10.6重量%のSBS（30%のスチレンを含有する高分子量、非−油−膨張放射状SBS）、
− 26重量%のパラフィンオイル（高純度白パラフィンオイル）、
− 32.3重量%の5μｍチョーク （Durcal 5 (Omya)またはCraie DRB 20 (Imerys Mineraux)）、
− 0.35重量%の保護系（Ciba Specialites Chimiques SA (Additifs)のIrganox 1076 FDもしくはChimassorb 944 FDLもしくはTinuvin 327、またはBASFのIrgafos 16）、
− 0.09重量%の過酸化物（α,α'−ビス(t−ブチル−ペルオキシ)−ジイソプロピレンベンゼン）、および
− 0.06重量%の助剤 (coagent)シアヌル酸トリアリル (TAC): LehvossからのTAC DL70
を含む組成物 C1である。
【００３４】
組成物C1は、そのため、21.8重量%の、エチレンおよびアルファ−オレフィンのマルチブロックコポリマーならびに10.6重量%の、同一でも異なっていてもよく、少なくとも１つの弾力性ブロックで隔離された少なくとも２つの芳香族ブロックを有する架橋性ポリマーを含む。SBSは、そのため、架橋剤（二重結合のおかげ）として、およびスチレンブロックのおかげで結節を形成できる特定のエラストマーの双方として作用する。
【００３５】
この組成物は、密閉シールのような射出成型または押出製品の製造の間、直接、顆粒その他の形態で調製し得る。かくして、顆粒の形態で調製される場合、組成物C1は、様々な固体成分の周囲温度での乾式混合および押出しによって調製し得る。
【００３６】
組成物C1は以下の特性：
− 60 Shore Aの硬度（標準 ISO 868に準拠して測定）、
− 41%の圧縮ひずみ（標準 ISO 815に準拠して、すなわち、70℃にて22時間測定）、および
− 艶消し外観
を有する。
【００３７】
組成物C1は、かくして、建築業または自動車産業で使用するのに適した、耐久力および耐性特性を有する製品を得ることを可能にする。特に、この組成物は、とりわけ用いるSBSのおかげで艶消し外観を有する。
【００３８】
第２の具体例の製品、特に、密閉シールが検討され、そこでは、組成物C2は、
− 13.6重量%の、エチレンおよびアルファ−オレフィンのマルチブロックコポリマー（DowからのInfuse D9000）、
− 11.3重量%のポリプロピレンホモポリマー（100−GB006 (Ineos)またはPP 571P (Sabic)またはPPH3060 (Total)）、
− 4.2重量%の中密度ポリエチレン（LydonDellBasellからのLupolen 3721C）、
− 13.6重量%のSEBS（Kraton PolymerからのKraton G6151 ES）、
− 4.7重量%の1,2−ポリブタジエン（JSR CorporationからのRB830）、
− 37重量%のパラフィンオイル（EssoからのPrimol 352）、
− 14.8重量%の5μｍチョーク（Durcal 5 (Omya)またはCraie DRB 20 (Imerys Mineraux)）、
− 0.72重量%の保護系（Ciba Specialites Chimiques SA (Additifs)からのIrganox 1076 FDもしくは Chimassorb 944 FDLもしくはTinuvin 327、またはBASFからの Irgafos 16）、
− 0.05重量%の過酸化物（Safic AlcanからのLuperox F40）、および
− 0.03重量%の剤TAC（助剤シアヌル酸トリアリル (TAC): LehvossからのTAC FL70）
を含む。
【００３９】
組成物C2は、そのため、13.6重量%の、エチレンおよびアルファ−オレフィンのマルチブロックコポリマー、13.6重量%の、同一でも異なっていてもよく、少なくとも１つの弾力性ブロックで隔離された少なくとも２つの芳香族ブロックを有するブロックコポリマー、および架橋剤として作用する4.7重量%ポリブタジエンを含む。
【００４０】
この組成物は、密閉シールのような射出成型または押出製品の製造の間、直接、顆粒その他の形態で調製し得る。かくして、顆粒の形態で調製される場合、組成物C2は、様々な固体成分の周囲温度での乾式混合および押出しによって調製し得る。
【００４１】
組成物C2は以下の特性：
− 60 Shore Aの硬度（標準 ISO 868に準拠して測定）、
− 36%の圧縮ひずみ（標準 ISO 815に準拠して、すなわち、70℃にて22時間測定）、
− サテン外観、
− 紫外線エージングに対するより長期の耐性
を有する
【００４２】
組成物C2は、かくして、建築業または自動車産業で使用するのに適した、耐久力および耐性特性を有する製品を得ることを可能にする。さらに、この組成物は、光沢性外観を有しないが、あまりはっきりしない艶消し外観であるが、紫外線照射に対してより高い耐性を生じるSEBSと架橋性ポリマーRB830とのブレンドにより、サテン外観を有する。しかも、着色最終製品を得るために、この組成物は着色することもできる。特に、紫外線照射に対する高い耐性は、製品を濃淡があるように着色することを可能とするが、後者は一般に製品のエージングを加速する。
【００４３】
第３の具体例の製品、特に、密閉シールが検討され、そこでは、組成物C3は、
− 14重量%の、エチレンおよびアルファ−オレフィンのマルチブロックコポリマー（DowからのInfuse D9000）、
− 13重量%のポリプロピレンホモポリマー（100−GB0006 (Ineos)またはPP 571P (Sabic)またはPPH3060 (Total)）、
− 3重量%の中密度 ポリエチレン（LyonDellBasellからのLupolen 3721C）、
− 5.9重量%の1,2−ポリブタジエン（JSR CorporationからのRB830）、
− 12.5重量%のSEBS（Kraton PolymerからのKraton G6151 ES）、
− 36重量%のパラフィンオイル（EssoからのPrimol 352）、
− 14.8重量%の5 μｍチョーク（Durcal 5 (Omya)またはCraie DRB 20 (Imerys Mineraux)）、
− 0.62重量%の保護系（Ciba Specialites Chimiques SA (Additifs)からのIrganox 1076 FDもしくはChimassorb 944 FDLもしくはTinuvin 327、またはBASFからのIrgafos 16）、
− 0.12重量%の過酸化物（Safic AlcanからのLuperox F40）、および
− 0.06重量%の剤TAC（助剤シアヌル酸トリアリル (TAC)：LehvossからのTAC DL70）
を含む。
【００４４】
組成物C3は、そのため、14重量%の、エチレンおよびアルファ−オレフィンのマルチブロックコポリマー、12.5重量%の、同一でも異なっていてもよく、少なくとも１つの弾力性ブロックで隔離された少なくとも２つの芳香族ブロックを有する架橋性ポリマー、および架橋剤として作用する5.9重量%のポリブタジエンを含む。
【００４５】
この組成物は、密閉シールのような射出成型または押出製品の製造の間、直接、顆粒その他の形態で調製し得る。かくして、顆粒の形態で調製される場合、組成物C3は、様々な固体成分の周囲温度での乾式混合および押出しによって調製し得る。
【００４６】
組成物C3は以下の特性：
− 65 Shore Aの硬度（標準 ISO 868に準拠して測定）、
− 36%の圧縮ひずみ（標準 ISO 815に準拠して、すなわち、70℃にて22時間測定）、
− サテン外観、
− 紫外線エージングに対するより長期の耐性
を有する。
【００４７】
組成物C3は、かくして、建築業または自動車産業で使用するのに適した、耐久力および耐性特性を有する製品を得ることを可能にする。さらに、この組成物は、光沢性外観を有しないが、あまりはっきりしない艶消し外観であるが、紫外線照射に対してより高い耐性を生じるSEBSと架橋性ポリマーRB830とのブレンドにより、サテン外観を有する。
【００４８】
第４の具体例の製品、特に、密閉シールが検討され、そこでは、組成物C4は、
− 13重量%の、エチレンおよびアルファ−オレフィンのマルチブロックコポリマー（DowからのInfuse D9000）、
− 14.6重量%のポリプロピレンホモポリマー（100−GB006 (Ineos)またはPP 571P (Sabic)またはPPH3060 (Total)）、
− 4重量%の中密度ポリエチレン（LydonDellBasellからのLupolen 3721C）、
− 4.7重量%の1,2−ポリブタジエン（JSR CorporationからのRB830）、
− 13重量%のSEBS（Kraton PolymerからのKraton G6151 ES）、
− 35重量%のパラフィンオイル（EssoからのPrimol 352）、
− 14.3重量%の5 μｍチョーク（Durcal 5 (Omya)またはCraie DRB 20 (Imerys Mineraux)）、
− 1.22重量%の保護系（Ciba Specialites Chimiques SA (Additifs)からのIrganox 1076 FDもしくはChimassorb 944 FDLもしくはTinuvin 327、またはBASFからの Irgafos 16）、
− 0.12重量%の過酸化物（Safic AlcanからのLuperox F40）、および
− 0.06重量%の剤TAC（助剤シアヌル酸トリアリル (TAC): LehvossからのTAC FL70）
を含む。
【００４９】
組成物C4は、そのため、13重量%の、エチレンおよびアルファ−オレフィンのマルチブロックコポリマー、13重量%の、同一でも異なっていてもよく、少なくとも１つの弾力性ブロックで隔離された少なくとも２つの芳香族ブロックを有する架橋性ポリマー、および、架橋剤として作用する4.7重量%のポリブタジエンを含む。
【００５０】
この組成物は、密閉シールのような射出成型または押出製品の製造の間、直接、顆粒その他の形態で調製し得る。かくして、顆粒の形態で調製される場合、組成物C4は、様々な固体成分の周囲温度での乾式混合および押出しによって調製し得る。
【００５１】
組成物C4は以下の特性：
− 70 Shore Aの硬度（標準 ISO 868に準拠して測定）、
− 40%の圧縮ひずみ（標準 ISO 815に準拠して、すなわち、70℃にて22時間測定）、および
− サテン外観、
− 紫外線エージングに対するより長期の耐性
を有する。
【００５２】
組成物C4は、かくして、建築業または自動車産業で使用するのに適した、耐久力および耐性特性を有する製品を得ることを可能にする。さらに、この組成物は、光沢性外観を有しないが、あまりはっきりしない艶消し外観であるが、紫外線照射に対してより高い耐性を生じるSEBSと架橋性ポリマーRB830とのブレンドにより、サテン外観を有する。
【国際調査報告】
2013534552.tif 000002
2013534552.tif 000003
2013534552.tif 000004
2013534552.tif 000005